СПОСОБ СШИВАНИЯ И СВЯЗАННОЕ С НИМ УСТРОЙСТВО

1. Способ сшивания адгезивной композиции, которая способна сшиваться без растворителя на пленке, содержащий этапы, на которых: продвигают и/или направляют указанную пленку в климатическую камеру при помощи приводного или направляющего устройства Керолла.
2. Способ по п.1, в котором адгезивная композиция представляет собой термоплавкую адгезивную композицию (ТПЧДА).
3. Способ по п.1 или 2, в котором адгезивная композиция представляет собой адгезивную композицию, содержащую:
от 20 до 85% полиуретана или полиэфира, содержащего 2 концевые гидролизуемые алкоксисилановые группы;
от 15 до 80% совместимой смолы, повышающей клейкость; и
от 0,01 до 3% катализатора сшивания.
4. Способ по п.1 или 2, в котором температура в климатической камере составляет от 50°C до 200°C, предпочтительно от 80°C до 160°C и преимущественно от 100 до 150°C, и/или относительная влажность составляет от 30 до 90% ОВ, предпочтительно приблизительно 50% ОВ.
5. Способ по п.1, в котором пленка образует параллельные или зигзагообразные складки при прохождении через многочисленные натяжные валики.
6. Способ по п.1, в котором климатическая камера содержит внизу серию валиков и обкаточных барабанов Керолла и наверху серию цельных цилиндров или другую серию валиков или обкаточных барабанов Керолла.
7. Способ по п.6, в котором валики или обкаточные барабаны подвижно закреплены на опорном валу.
8. Способ по п.6, в котором валики или обкаточные барабаны являются моторизованными или свободно движущимися.
9. Способ по п.1, в котором пленка в приводном или направляющем устройстве Керолла обрезается при помощи вращающейся режущей системы с магнитным формным цилиндром и съемными пластинами.
10. Способ по п.6, в котором валики или обкаточные барабаны связаны с поддерживающими валиками или поддерживающими обкаточными барабанами.
11. Способ по п.1, содержащий этап двойного нанесения на обе стороны пленки.
12. Способ по п.1, также содержащий этап обрезания по размеру.
13. Способ по п.1, в котором вход и выход из камеры расположены на одной и той же стороне, на противоположных сторонах или на смежных сторонах.
14. Способ по п.1, в котором пленка предварительно нагревается перед сшиванием до температуры близкой к температуре камеры.
15. Способ по п.1, в котором пленка перфорируется.
16. Климатическая камера, содержащая приводное или направляющее устройство Керолла, и в которой температура составляет от 50°C до 200°C, и/или относительная влажность составляет от 30 до 90% ОВ.
17. Климатическая камера по п.16, в которой температура составляет от 80°C до 160°C, и преимущественно от 100 до 150°C, и/или относительная влажность составляет приблизительно 50% ОВ.
18. Камера по п.16 или 17, содержащая внизу серию валиков или обкаточных барабанов Керолла и наверху серию цельных цилиндров или другую серию валиков или обкаточных барабанов Керолла.
19. Камера по п.18, в которой валики или обкаточные барабаны подвижно закреплены на опорном валу.
20. Камера по п.18, в которой валики или обкаточные барабаны являются моторизованными или свободно движущимися.
21. Камера по п.18, содержащая многочисленные натяжные валики.
22. Камера по п.16, связанная с режущим устройством с приводным или направляющим устройством Керолла, содержащим вращающуюся режущую систему с магнитным формным цилиндром и съемными пластинами.
23. Камера по п.16, в которой валики или обкаточные барабаны связаны с поддерживающими валиками или поддерживающими обкаточными барабанами.
24. Камера по п.16, связанная с режущим устройством для обрезания по размеру.
25. Способ получения самоклеящегося продукта, содержащего, по меньшей мере, основу и адгезивный слой, при этом указанный способ содержит этапы, на которых:
a) выдерживают адгезивную композицию, содержащую, по меньшей мере, силилсодержащий полимер, смолу, улучшающую клейкость, и катализатор, при температуре от 20 до 160°C;
b) наносят адгезивную композицию на:
b1) по меньшей мере, часть основы; или
b2) на нелипкую подложку;
c) подвергают продукт, полученный на этапе b), воздействию температуры, составляющей от 20 до 200°C и уровню влажности, характеризующемуся атмосферой, в которой от 5 до 100% молекул представляют собой молекулы воды; и
если выбран этап b2), тогда
d) укладывают основу на адгезивную композицию перед этапом c) или на адгезивный слой после этапа c).
26. Способ по п.25, дополнительно содержащий этап e), на котором подвергают продукт, полученный после этапа c), воздействию температуры, составляющей от 20 до 200°C, предпочтительно от 30 до 180°C, более предпочтительно от 40 до 160°C.
27. Способ по п.п.25 или 26, в котором нанесение на стадии b1) осуществляется на, по меньшей мере, 50% основы, предпочтительно, по меньшей мере, 75% основы, более предпочтительно, по меньшей мере, 95% основы.
28. Способ по п.25, в котором покрытие основы осуществляется на, по меньшей мере, части обеих сторон основы.
29. Способ по п.25, в котором основа представляет собой сетчатую или ячеистую или нетканую основу.
30. Способ по п.25, в котором основа представляет собой антиадгезионный материал.
2
2
2
31. Способ по п.25, в котором на этапе b1) или b2) количество адгезивной композиции, нанесенной на основу или нелипкую подложку, составляет от 10 до 1500 г/м, предпочтительно от 50 до 1400 г/м, более предпочтительно от 600 до 1300 г/м.
32. Способ по п.25, в котором на этапе c) уровень влажности характеризуется атмосферой, в которой от 10 до 90% молекул представляют собой молекулы воды, предпочтительно от 15 до 70% молекул представляют собой молекулы воды, и температура составляет от 30 до 180°C, предпочтительно от 40 до 160°C.
33. Способ по п.25, в котором этап c) осуществляют в устройстве, оборудованном внешним вентиляционным контуром, содержащим теплообменник.
34. Способ по предшествующему пункту, в котором пар вводят во внешний вентиляционный контур.
35. Способ по предшествующему пункту, в котором пар представляет собой сухой пар.
36. Способ по п.34 или 35, в котором введение пара регулируется при помощи пропорционально-интегрально-дифференциального регулятора (П.И.Д.).
2
37. Самоклеящийся продукт, который можно получить при помощи способа по любому из пп.25-36, содержащий, по меньшей мере, основу и адгезивный слой, причем масса покрытия указанного адгезивного слоя составляет от 600 до 1500 г/м.
2
38. Самоклеящийся продукт по предшествующему пункту, в котором масса покрытия адгезивного слоя составляет от 800 до 1300 г/м.
39. Самоклеящийся продукт по п.37 или 38, в котором адгезивный слой дополнительно покрыт антиадгезионным материалом.
40. Самоклеящийся продукт по п.37 или 38, в котором задняя сторона основы представляет собой нелипкий слой.
41. Способ присоединения самоклеящегося продукта по любому из пп.37-40 к поверхности, содержащий этапы, на которых:
a) удаляют защитный нелипкий слой, если указанный слой присутствует;
b) прикладывают указанный продукт на указанную поверхность; и
c) прикладывают давление на указанный продукт.
42. Способ по предшествующему пункту, в котором адгезия самоклеящегося продукта к поверхности характеризуется прочностью на сдвиг при температуре окружающей среды под воздействием 1 кг в течение более 10 минут, предпочтительно более 1 дня, более предпочтительно более 10 дней.